【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
ディスプレーの電極保護層の一つに、電荷輸送材料を加えることを含む、電気泳動ディスプレーの性能を向上させる方法。
【請求項２】
該電荷輸送材料は、１．４Ｖ（ＳＣＥ基準）より小さい酸化電位を有するホール輸送材料である請求項１に記載の方法。
【請求項３】
該電荷輸送材料は、０．９Ｖ（ＳＣＥ基準）より小さい酸化電位を有するホール輸送材料である請求項２に記載の方法。
【請求項４】
該ホール輸送材料は、０．５〜０．９Ｖ（ＳＣＥ基準）の範囲の酸化電位を有する請求項３に記載の方法。
【請求項５】
該ホール輸送材料は、ピラゾリン、ヒドラゾン、オキサゾール、オキサジアゾール、エナミン、カルバゾール、アリールアミン、トリアリールメタン、ビフェニル、ジエン、ジエノン、トリアゾール、金属フタロシアニン、金属ナフタロシアニン及びそれらのオリゴマー又はポリマー誘導体及びそれらの混合物から成る群から選択される請求項２に記載の方法。
【請求項６】
該ピラゾリンは、１−フェニル−３−（４’−ジアルキルアミノスチリル）−５−（４”−ジアルキルアミノフェニル）ピラゾリンである請求項５に記載の方法。
【請求項７】
該ヒドラゾンは、ｐ−ジアルキルアミノベンズアルデヒド−Ｎ，Ｎ−ジフェニルヒドラゾン、９−エチル−カルバゾール−３−アルデヒド−Ｎ−メチル−Ｎ−フェニルヒドラゾン、ピレン−３−アルデヒド−Ｎ，Ｎ−ジフェニルヒドラゾン、４−ジフェニルアミノ−ベンズアルデヒド−Ｎ，Ｎ−ジフェニルヒドラゾン、４−Ｎ，Ｎ−ビス（４−メチルフェニル）−アミノ−ベンズアルデヒド−Ｎ，Ｎ−ジフェニルヒドラゾン、４−ジベンジルアミノ−ベンズアルデヒド−Ｎ，Ｎ−ジフェニルヒドラゾン又は４−ジベンジルアミノ−２−メチル−ベンズアルデヒド−Ｎ，Ｎ−ジフェニルヒドラゾンである請求項５に記載の組成物。
【請求項８】
該オキサゾール又はオキサジアゾールは、２，５−ビス−（４−ジアルキルアミノフェニル）−４−（２−クロロフェニル）オキサゾール、２，５−ビス−（４−Ｎ，Ｎ’−ジアルキルアミノフェニル）−１，３，４−オキサジアゾール、２−（４−ビフェニルイル）−５−（４−ｔｅｒｔ−ブチルフェニル）−１，２，３−オキサジアゾール、２，２’−（１，３−フェニレン）ビス［５−［４−（１，１−ジメチルエチル）フェニル］１，３，４オキサジアゾール、２，５−ビス（４−メチルフェニル）−１，３，４−オキサジアゾール又は１，３−ビス（４−（４−ジフェニルアミノ）−フェニル−１，３，４−オキサジアゾール−２−イル）ベンゼンである請求項５に記載の方法。
【請求項９】
該エナミン、カルバゾール又はアリールアミンは、ビス（ｐ−エトキシフェニル）アセトアルデヒド  ジ−ｐ−メトキシフェニルアミン  エナミン、Ｎ−アルキルカルバゾール、トランス−１，２−ビスカルバゾイル−シクロブタン、４，４’−ビス（カルバゾール−９−イル）−ビフェニル、Ｎ，Ｎ’−ジフェニル−Ｎ，Ｎ’−ビス（３−メチルフェニル）−［１，１−ビ［フェニル］−４，４’−ジアミン、４，４’−ビス（Ｎ−ナフチル−Ｎ−フェニル−アミノ）ビフェニル（又はＮ，Ｎ’−ジ（ナフタレン−２−イル）−Ｎ，Ｎ’−ジフェニル−ベンジジン）；４，４’，４”−トリスメチル−トリフェニルアミン、Ｎ−ビフェニルイル−Ｎ−フェニル−Ｎ−（３−メチルフェニル）−アミン、４−（２，２−ビスフェニル−エテン−１−イル）トリフェニルアミン、Ｎ，Ｎ’−ジ−（４−メチル−フェニル）Ｎ，Ｎ’−ジフェニル−１，４−フェニレンジアミン、４−（２，２−ビスフェニル−エテン−１−イル）−４’，４”−ジメチル−トリフェニルアミン、Ｎ，Ｎ，Ｎ’，Ｎ’−テトラフェニルベンジジン、Ｎ，Ｎ，Ｎ’，Ｎ’−テトラキス（４−メチルフェニル）−ベンジジン、Ｎ，Ｎ’−ビス−（４−メチルフェニル）−Ｎ，Ｎ’−ビス−（フェニル）−ベンジジン、４，４’−ビス（ジベンズ−アゼピン−１−イル）−ビフェニル；４，４’−ビス（ジヒドロ−ジベンズ−アゼピン−１−イル）−ビフェニル、ジ−（４−ジベンジルアミノ−フェニル）−エーテル、１，１−ビス−（４−ビス（４−メチル−フェニル）−アミノ−フェニル）シクロヘキサン、４，４’−ビス（Ｎ，Ｎ−ジフェニルアミノ）−クオーターフェニル、Ｎ，Ｎ，Ｎ’，Ｎ’−テトラキス（ナフタ−２−イル）ベンジジン、Ｎ，Ｎ’−ビス（フェナントレン−９−イル）−Ｎ，Ｎ’−ビス−フェニル−ベンジジン、Ｎ，Ｎ’−ビス（フェナントレン−９−イル）−Ｎ，Ｎ’−ビス−フェニル−ベナイジン、４，４’，４”−トリス（カルバゾール−９−イル）−トリフェニルアミン、４，４’，４”−トリス（Ｎ，Ｎ−ジフェニルアミノ）−トリフェニルアミン、４，４’−ビス（Ｎ−（１−ナフチル）−Ｎ−フェニル−アミノ）−クオーターフェニル、４，４’，４”−トリス（Ｎ−（１−ナフチル）−Ｎ−フェニル−アミノ）トリフェニルアミン又はＮ，Ｎ’−ジフェニル−Ｎ，Ｎ’−ビス（４’−（Ｎ，Ｎ’−ビス（ナフチル−１−イル）−アミノ）−ビフェニル−４−イル）−ベンジジンである請求項５に記載の方法。
【請求項１０】
該トリアリールメタン又はビフェニルは、ビス（４−Ｎ，Ｎ−ジアルキルアミノ−２−メチルフェニル）フェニルメタン又は４，４’−ビス（２，２−ジフェニル−エテン−１−イル）−ビフェニルである請求項５に記載の方法。
【請求項１１】
該ジエン又はジエノンは、１，１，４，４−テトラフェニル−ブタジエン、４，４’−（１，２−エタンジイリデン）−ビス（２，６−ジメチル−２，５−シクロヘキサジエン−１−オン）、２−（１，１−ジメチルエチル）−４−［３−（１，１−ジメチルエチル）−５−メチル−４−オキソ−２，５−シクロヘキサ−ジエン−１−イリデン］−６−メチル−２，５−シクロヘキサジエン−１−オン、２，６−ビス（１，１−ジメチルエチル）４−［３，５−ビス（１，１−ジメチルエチル）４−オキソ−２，５−シクロヘキサ−ジエン−１−イリデン］−２，５−シクロヘキサジエン−１−オン又は４，４’−（１，２−エタンジイリデン）−ビス（２，６−（１，１−ジメチル−エチル）２，５−シクロヘキサジエン−１−オン）である請求項５に記載の方法。
【請求項１２】
該トリアゾールは、３，５−ビス（４−ｔｅｒｔ−フェニル）−４−フェニル−トリアゾール又は３−（４−ビフェニルイル）−４−フェニル−５−ｔｅｒｔ−ブチルフェニル−１，２，４−トリアゾールである請求項５に記載の方法。
【請求項１３】
該金属フタロシアニン又はナフタロシアニンは、Ｃｕフタロシアニン、Ｃｕナフタロシアニン又はそれらのアルキル化誘導体である請求項５に記載の方法。
【請求項１４】
該電荷輸送材料は、電子輸送材料である請求項１に記載の方法。
【請求項１５】
該電子輸送材料は、フルオレノン、ニトロ化合物、ニトリル化合物、それらのオリゴマー又はポリマー誘導体及びそれらの混合物に一般的に分類される電子不足化合物から成る群から選択される請求項１４に記載の方法。
【請求項１６】
該電子輸送材料は、２，４，７−トリニトロ−９−フルオレノン、２−（１，１−ジメチルブチル）−４，５，７−トリニトロ−９−フルオレノン、（４−ブトキシカルボニル−９−フルオレニリデン）マロン酸ニトリル、２，６−ジ−ｔｅｒｔ−ブチル−４−ジシアノメチレン−４−Ｈ−チオピラン−１，１−ジオキサイド、２−（４−（１−メチル−エチル）−フェニル）−６−フェニル−４Ｈ−チオピラン−４−イリデン］−プロパンジニトリル−１，１−ジオキサイド又は２−フェニル−６−メチルフェニル−４−ジシアノメチレン−４−Ｈ−チオピラン−１，１−ジオキサイド又は７，７，８，８−テトラクシアノンキノジメタンである請求項１５に記載の方法。
【請求項１７】
電荷輸送材料を含んで成る電極保護層組成物。
【請求項１８】
該電荷輸送材料は、ホール輸送材料又は電子輸送材料である請求項１７に記載の組成物。
【請求項１９】
該電荷輸送材料は、４−（ジシアノメチレン）−２−メチル−６−（ジュロリジン−４−イル−ビニル）−４Ｈ−ピラン、ビス（２−２−ヒドロキシフェニル）−ベンズ−１，３−チアゾラト）−Ｚｎコンプレックス、ビス（２−（２−ヒドロキシフェニル）−ベンズ−１，３−オキサジアゾールエート）−Ｚｎコンプレックス、トリス（８−ヒドロキシ−キノリナト）−Ａｌコンプレックス、トリス（８−ヒドロキシ−４−メチル−キノリナト）−Ａｌコンプレックス又はトリス（５−クロロ−８−ヒドロキシ−キノリナト）−Ａｌコンプレックスである請求項１７に記載の組成物。
【請求項２０】
熱可塑性物質、熱硬化性物質又はそれらの前駆体及び電荷輸送材料を含んで成るプライマー層組成物である請求項１７に記載の組成物。
【請求項２１】
該熱可塑性物質又は熱硬化性物質は、ポリビニルブチラール、セルロースアセテートブチレート、ポリ（アルキルアクリレート）、ポリ（アルキルメタクリレート）、ポリエーテル、ポリウレタン、ポリアミド、ポリエステル、ポリカーボネート、多官能価アクリレート又はメタクリレート、ビニルベンゼン、ビニルエーテル、エポキサイド及びそれらのオリゴマー又はポリマー及びそれらの混合物から成る群から選択される請求項２０に記載の組成物。
【請求項２２】
ポリマー材料と電荷輸送材料を含んで成るシーリング層組成物である請求項１７に記載の組成物。
【請求項２３】
該ポリマー材料は、熱可塑性エラストマー、多価アクリレート又はメタクリレート、シアノアクリレート、多価ビニル、多価エポキサイド、多価イソシアネート、多価アリル及び架橋可能な官能基を含むオリゴマー又はポリマー及びそれらの混合物から成る群から選択される請求項２２に記載の組成物。
【請求項２４】
接着性物質と電荷輸送材料を含んで成る接着層組成物である請求項１７に記載の組成物。
【請求項２５】
該接着性物質は、アクリル、スチレン−ブタジエンコポリマー、スチレン−ブタジエン−スチレンブロックコポリマー、スチレン−イソプレン−スチレンブロックコポリマー、ポリビニルブチラール、セルロースアセテートブチレート、ポリビニルピロリドン、ポリウレタン、ポリアミド、エチレン−ビニルアセテートコポリマー、エポキサイド、多官能価アクリレート、ビニル、ビニルエーテル及びそれらのオリゴマー、ポリマー及びコポリマー及びそれらの混合物から成る群から選択される請求項２４に記載の組成物。
【請求項２６】
該電荷輸送材料は、電極保護層の全固形分を基準として０．１〜３０重量％の量である請求項１７に記載の組成物。
【請求項２７】
該電荷輸送材料は、電極保護層の全固形分を基準として２〜２０重量％の量である請求項２６に記載の組成物。
【請求項２８】
電気泳動ディスプレーの性能を向上させるための、高吸光度染料又は顔料又は導電性粒子又は電荷輸送材料又はそれらの組み合わせの使用。
【請求項２９】
高吸光度染料又は顔料又は導電性粒子又は電荷輸送材料又はそれらの組み合わせを含んで成る組成物から形成される少なくとも一の電極保護層を含む電気泳動ディスプレー。
【請求項３０】
マイクロカップ技術で製造された請求項２９に記載の電気泳動ディスプレー。
【手続補正２】
【補正対象書類名】明細書
【補正対象項目名】００７３
【補正方法】変更
【補正の内容】
【００７３】
本願では、マイクロカップ技術を、WO 01/67170 に記載されたようなものとして説明したが、本発明の方法、組成物及び使用は、全てのタイプの電気泳動ディスプレーに適用することができ、それには、マイクロカップ系ディスプレー（WO 01/67170）、パーティションタイプのディスプレー（M. A. Hopper and V. Novotny, IEEE Trans. Electr. Dev., 26(8): 1148-1152 (1979) 参照）、マイクロカプセルタイプのディスプレー（US Patent No. 5,961,804 and 5,930,026）及びマイクロチャンネルタイプのディスプレー（US Patent No. 3,612,758）が含まれるが、それらに限定されるものではない。
以下、本発明の主な好ましい態様を記載する。
１．
高吸光度染料又は顔料を、ディスプレー内の少なくとも一の電極保護層に加えることを含む、電気泳動ディスプレーの性能を向上させる方法。
２．
該染料又は顔料は、３２０〜８００ｎｍの範囲の吸収バンドを有する上記１．に記載の方法。
３．
該染料又は顔料は、４００〜７００ｎｍの範囲の吸収バンドを有する上記２．に記載の方法。
４．
該染料又は顔料は、金属フタロシアニン又はナフタロシアニン、金属ポルフィン、アゾ、スクアレイン、ペリレン及びクロコニン染料及びそれらの混合物から成る群から選択される上記１．に記載の方法。
５．
金属フタロシアニン又はナフタロシアニン中の該金属は、Ｃｕ、Ａｌ、Ｔｉ、Ｆｅ、Ｚｎ、Ｃｏ、Ｃｄ、Ｍｇ、Ｓｎ、Ｎｉ、Ｉｎ、Ｔｉ、Ｖ又はＰｂである上記４．に記載の方法。
６．
金属ポルフィン中の該金属は、Ｃｏ、Ｎｉ又はＶである上記４．に記載の方法。
７．
該アゾ染料は、ジアゾ又はポリアゾ染料である上記４．に記載の方法。
８．
該染料又は顔料は、有機光導電体に用いられる電荷発生材料である上記１．に記載の方法。
９．
該染料又は顔料は、Ｃｕフタロシアニン、Ｃｕナフタロシアニン、Ｃ．Ｉ．ソルベントブルー６７、Ｎｉフタロシアニン、Ｔｉフタロシアニン、Ｎｉテトラフェニルポルフィン、Ｃｏフタロシアニン、オラゾール（登録商標）ブルーＧＬ、オラゾール（登録商標）レッドＢＬ、オラゾール（登録商標）イエロー２ＧＬＮ、オラゾール（登録商標）ブラックＣＮ、オラゾール（登録商標）ブラックＲＬ１、テトラフェニルポルフィンバナジウム（IV）オキサイドコンプレックス及びそれらのアルキル化又はアルコキシル化誘導体、Ｃ．Ｉ．ソルベントブラック２９、スダンブラックＢ、スダンブルー、スダンＲ、スダンイエロー、スダンＩ、スダンII、スダンIII、スダンIV、１−（４−ジメチルアミノ−フェニル）−３−（４−ジメチルインモニウム−シクロヘキサ−２，５−ジエン−１−イリデン）−２−オキソ−シクロブテン−４−オレート、１−（４−メチル−２−モルホリノ−セレナゾ−５−イル）−３−（２，５−ジヒドロ−４−メチル−２［モルホリン−１−イリデン−オニウム］−セレンザオール−５−イリデン）−２−オキソ−シクロブテン−４−オレート、１−（２−ジメチルアミノ−４−フェニル−チアゾール−５−イル）−３−（２，５−ジヒドロ−２−ジメチルインモニウム−４−フェニル）−チアゾール−５−イリデン）−２−オキソ−シクロブテン−４−オレート；２，９−ジ（２−ヒドロキシエチル）−アントラ［２．１，９−ｄｅｆ：６，５，１０−ｄ’ｅ’ｆ’］ジイソキノリン−１，３，８，１０−テトロン、９−ジ（２−メトキシエチル）−アントラ［２．１，９−ｄｅｆ：６，５，１０−ｄ’ｅ’ｆ’］ジイソキノリン−１，３，８，１０−テトロン、ビスイミダゾ［２，１−ａ：２’，１’−ａ’］アントラ［２．１，９−ｄｅｆ：６，５，１０−ｄ’ｅ’ｆ’］ジイソキノリン−ジオン及びアントラ［２”，１”，９”：４，５，６：６”，５”，１０”：４’，５’，６’］−ジイソキノリン［２，１−ａ：２’１’−ａ］ジパーイミジン−８，２０−ジオン及びそれらの混合物から成る群から選択される上記１．に記載の方法。
１０．
高吸光度染料又は顔料を含んで成る電極保護層組成物。
１１．
該染料又は顔料は、３２０〜８００ｎｍの範囲に吸収バンドを有する上記１０．に記載の組成物。
１２．
該染料又は顔料は、４００〜７００ｎｍの範囲に吸収バンドを有する上記１１．に記載の組成物。
１３．
熱可塑性物質、熱硬化性物質又はそれらの前駆体及び高吸光度染料又は顔料を含んで成るプライマー層組成物である上記１０に記載の組成物。
１４．
該熱可塑性物質、熱硬化性物質又はそれらの前駆体は、ポリビニルブチラール、セルロースアセテートブチレート、ポリ（アルキルアクリレート）、ポリ（アルキルメタクリレート）、ポリエーテル、ポリウレタン、ポリアミド、ポリエステル、ポリカーボネート、多官能価アクリレート又はメタクリレート、ビニルベンゼン、ビニルエーテル、エポキサイド及びそれらのオリゴマー又はポリマー及びそれらの混合物から成る群から選択される上記１３．に記載の組成物。
１５．
ポリマー材料と高吸光度染料又は顔料を含んで成るシーリング層組成物である請求項１０．に記載の組成物。
１６．
該ポリマー材料は、熱可塑性エラストマー、多価アクリレート又はメタクリレート、シアノアクリレート、多価ビニル、多価エポキサイド、多価イソシアネート、多価アリル及び架橋可能な官能基を含むオリゴマー又はポリマー及びそれらの混合物から成る群から選択される上記１５．に記載の組成物。
１７．
接着性物質と高吸光度染料又は顔料を含んで成る接着層組成物である上記１０．に記載の組成物。
１８．
接着性物質は、アクリル、スチレン−ブタジエンコポリマー、スチレン−ブタジエン−スチレンブロックコポリマー、スチレン−イソプレン−スチレンブロックコポリマー、ポリビニルブチラール、セルロースアセテートブチレート、ポリビニルピロリドン、ポリウレタン、ポリアミド、エチレン−ビニルアセテートコポリマー、エポキサイド、多官能価アクリレート、ビニル、ビニルエーテル及びそれらのオリゴマー、ポリマー及びコポリマー及びそれらの混合物から成る群から選択される上記１７．に記載の組成物。
１９．
該染料又は顔料は、電極保護層の全固形分を基準として、０．１〜３０重量％の量である上記１０．に記載の組成物。
２０．
該染料又は顔料は、電極保護層の全固形分を基準として、２〜２０重量％の量である上記１９．に記載の組成物。
２１．
ディスプレーの電極保護層の一に導電性粒子を加えることを含む、電気泳動ディスプレーの性能を向上させる方法。
２２．
該導電性粒子は、有機導電性化合物又はポリマー、カーボンブラック、炭素質材料、グラファイト、金属、合金、導電性金属酸化物及びそれらの混合物から成る群から選択される導電性物質から形成される上記２１．に記載の方法。
２３．
該金属又は合金は、Ａｕ、Ａｇ、Ｃｕ、Ｆｅ、Ｎｉ、Ｉｎ、Ａｌ及びそれらの合金、及びそれらの混合物から成る群から選択される上記２２．に記載の方法。
２４．
該金属酸化物は、インジウム−スズ−オキサイド（ＩＴＯ）、インジウム−亜鉛−オキサイド（ＩＺＯ）、アンチモン−スズ−オキサイド（ＡＴＯ）、チタン酸バリウム（ＢａＴｉＯ３）及びそれらの混合物から成る群から選択される上記２２．に記載の方法。
２５．
該有機導電性化合物又はポリマーは、ポリ（ｐ−フェニレンビニレン）、ポリフルオレン、ポリ（４，３−エチレンジオキシチオフェン）、ポリ（１，２−ビス−エチルチオ−アセチレン）、ポリ（１，２−ビス−ベンジルチオ−アセチレン）、５，６，５’，６’−テトラヒドロ−［２，２’］ビ［１，３］ジチオロ［４，５−ｂ］［１，４］ジチイニリデン］、４，５，６，７，４’，５’，６’，７’−オクタヒドロ−［２，２’］ビ［ベンゾ［１，３］ジチオールイリデン、４，４’−ジフェニル−［２，２’］ビ［１，３］ジチオールイリデン、２，２，２’，２’−テトラフェニル−ビ−チアピラン−４，４’−ジイリデン、ヘキサキス−ベンジルチオ−ベンゼン及びそれらの誘導体及びそれらの混合物から成る群から選択される上記２２．に記載の方法。
２６．
該導電性粒子は、導電性物質によってオーバーコートされた有機又は無機粒子である上記２２．に記載の方法。
２７．
電極保護層内に加えられた導電性物質の量は、電極保護層の全固形分を基準として、０．１〜４０重量％の範囲である上記２２．に記載の方法。
２８．
電極保護層内に加えられた導電性物質の量は、電極保護層の全固形分を基準として、５〜３０重量％の範囲である上記２２．に記載の方法。
２９．
導電性物質は、０．０１〜５μｍの粒子の形態である上記２２．に記載の方法。
３０．
導電性物質は、０．０５〜２μｍの粒子の形態である上記２９．に記載の方法。
３１．
導電性粒子を含んで成る電極保護層組成物。
３２．
該導電性粒子は、有機導電性化合物又はポリマー、カーボンブラック、炭素質材料、グラファイト、金属、合金、導電性金属酸化物及び導電性物質でオーバーコートされた有機又は無機粒子及びそれらの混合物から成る群から選択される導電性物質から形成される上記３１．に記載の組成物。
３３．
熱可塑性物質、熱硬化性物質又はそれらの前駆体及び導電性粒子を含んで成るプライマー層組成物である上記３２．に記載の組成物。
３４．
該熱可塑性物質又は熱硬化性物質は、ポリビニルブチラール、セルロースアセテートブチレート、ポリ（アルキルアクリレート）、ポリ（アルキルメタクリレート）、ポリエーテル、ポリウレタン、ポリアミド、ポリエステル、ポリカーボネート、多官能価アクリレート又はメタクリレート、ビニルベンゼン、ビニルエーテル、エポキサイド及びそれらのオリゴマー又はポリマー及びそれらの混合物から成る群から選択される上記３３．に記載の組成物。
３５．
ポリマー材料と導電性粒子を含んで成るシーリング層組成物である上記３２．に記載の組成物。
３６．
該ポリマー材料は、熱可塑性エラストマー、多価アクリレート又はメタクリレート、シアノアクリレート、多価ビニル、多価エポキサイド、多価イソシアネート、多価アリル、架橋可能な官能基を含むオリゴマー又はポリマー及びそれらの混合物から成る群から選択される上記３５．に記載の組成物。
３７．
接着性物質と導電性粒子を含んで成る接着層組成物である上記３２．に記載の組成物。
３８．
該接着性物質は、アクリル、スチレン−ブタジエンコポリマー、スチレン−ブタジエン−スチレンブロックコポリマー、スチレン−イソプレン−スチレンブロックコポリマー、ポリビニルブチラール、セルロースアセテートブチレート、ポリビニルピロリドン、ポリウレタン、ポリアミド、エチレン−ビニルアセテートコポリマー、エポキサイド、多官能価アクリレート、ビニル、ビニルエーテル及びそれらのオリゴマー、ポリマー及びコポリマー及びそれらの混合物から成る群から選択される上記３７．に記載の組成物。
３９．
該導電性粒子は、電極保護層の全固形分を基準として、０．１〜４０重量％の量である上記３１．に記載の組成物。
４０．
該導電性粒子は、電極保護層の全固形分を基準として、５〜３０重量％の量である上記３９．に記載の組成物。
４１．
ディスプレーの電極保護層の一つに、電荷輸送材料を加えることを含む、電気泳動ディスプレーの性能を向上させる方法。
４２．
該電荷輸送材料は、１．４Ｖ（ＳＣＥ基準）より小さい酸化電位を有するホール輸送材料である上記４１．に記載の方法。
４３．
該電荷輸送材料は、０．９Ｖ（ＳＣＥ基準）より小さい酸化電位を有するホール輸送材料である上記４２．に記載の方法。
４４．
該ホール輸送材料は、０．５〜０．９Ｖ（ＳＣＥ基準）の範囲の酸化電位を有する上記４３に記載の方法。
４５．
該ホール輸送材料は、ピラゾリン、ヒドラゾン、オキサゾール、オキサジアゾール、エナミン、カルバゾール、アリールアミン、トリアリールメタン、ビフェニル、ジエン、ジエノン、トリアゾール、金属フタロシアニン、金属ナフタロシアニン及びそれらのオリゴマー又はポリマー誘導体及びそれらの混合物から成る群から選択される上記４２．に記載の方法。
４６．
該ピラゾリンは、１−フェニル−３−（４’−ジアルキルアミノスチリル）−５−（４”−ジアルキルアミノフェニル）ピラゾリンである上記４５．に記載の方法。
４７．
該ヒドラゾンは、ｐ−ジアルキルアミノベンズアルデヒド−Ｎ，Ｎ−ジフェニルヒドラゾン、９−エチル−カルバゾール−３−アルデヒド−Ｎ−メチル−Ｎ−フェニルヒドラゾン、ピレン−３−アルデヒド−Ｎ，Ｎ−ジフェニルヒドラゾン、４−ジフェニルアミノ−ベンズアルデヒド−Ｎ，Ｎ−ジフェニルヒドラゾン、４−Ｎ，Ｎ−ビス（４−メチルフェニル）−アミノ−ベンズアルデヒド−Ｎ，Ｎ−ジフェニルヒドラゾン、４−ジベンジルアミノ−ベンズアルデヒド−Ｎ，Ｎ−ジフェニルヒドラゾン又は４−ジベンジルアミノ−２−メチル−ベンズアルデヒド−Ｎ，Ｎ−ジフェニルヒドラゾンである上記４５．に記載の組成物。
４８．
該オキサゾール又はオキサジアゾールは、２，５−ビス−（４−ジアルキルアミノフェニル）−４−（２−クロロフェニル）オキサゾール、２，５−ビス−（４−Ｎ，Ｎ’−ジアルキルアミノフェニル）−１，３，４−オキサジアゾール、２−（４−ビフェニルイル）−５−（４−ｔｅｒｔ−ブチルフェニル）−１，２，３−オキサジアゾール、２，２’−（１，３−フェニレン）ビス［５−［４−（１，１−ジメチルエチル）フェニル］１，３，４オキサジアゾール、２，５−ビス（４−メチルフェニル）−１，３，４−オキサジアゾール又は１，３−ビス（４−（４−ジフェニルアミノ）−フェニル−１，３，４−オキサジアゾール−２−イル）ベンゼンである上記４５．に記載の方法。
４９．
該エナミン、カルバゾール又はアリールアミンは、ビス（ｐ−エトキシフェニル）アセトアルデヒド  ジ−ｐ−メトキシフェニルアミン  エナミン、Ｎ−アルキルカルバゾール、トランス−１，２−ビスカルバゾイル−シクロブタン、４，４’−ビス（カルバゾール−９−イル）−ビフェニル、Ｎ，Ｎ’−ジフェニル−Ｎ，Ｎ’−ビス（３−メチルフェニル）−［１，１−ビ［フェニル］−４，４’−ジアミン、４，４’−ビス（Ｎ−ナフチル−Ｎ−フェニル−アミノ）ビフェニル（又はＮ，Ｎ’−ジ（ナフタレン−２−イル）−Ｎ，Ｎ’−ジフェニル−ベンジジン）；４，４’，４”−トリスメチル−トリフェニルアミン、Ｎ−ビフェニルイル−Ｎ−フェニル−Ｎ−（３−メチルフェニル）−アミン、４−（２，２−ビスフェニル−エテン−１−イル）トリフェニルアミン、Ｎ，Ｎ’−ジ−（４−メチル−フェニル）Ｎ，Ｎ’−ジフェニル−１，４−フェニレンジアミン、４−（２，２−ビスフェニル−エテン−１−イル）−４’，４”−ジメチル−トリフェニルアミン、Ｎ，Ｎ，Ｎ’，Ｎ’−テトラフェニルベンジジン、Ｎ，Ｎ，Ｎ’，Ｎ’−テトラキス（４−メチルフェニル）−ベンジジン、Ｎ，Ｎ’−ビス−（４−メチルフェニル）−Ｎ，Ｎ’−ビス−（フェニル）−ベンジジン、４，４’−ビス（ジベンズ−アゼピン−１−イル）−ビフェニル；４，４’−ビス（ジヒドロ−ジベンズ−アゼピン−１−イル）−ビフェニル、ジ−（４−ジベンジルアミノ−フェニル）−エーテル、１，１−ビス−（４−ビス（４−メチル−フェニル）−アミノ−フェニル）シクロヘキサン、４，４’−ビス（Ｎ，Ｎ−ジフェニルアミノ）−クオーターフェニル、Ｎ，Ｎ，Ｎ’，Ｎ’−テトラキス（ナフタ−２−イル）ベンジジン、Ｎ，Ｎ’−ビス（フェナントレン−９−イル）−Ｎ，Ｎ’−ビス−フェニル−ベンジジン、Ｎ，Ｎ’−ビス（フェナントレン−９−イル）−Ｎ，Ｎ’−ビス−フェニル−ベナイジン、４，４’，４”−トリス（カルバゾール−９−イル）−トリフェニルアミン、４，４’，４”−トリス（Ｎ，Ｎ−ジフェニルアミノ）−トリフェニルアミン、４，４’−ビス（Ｎ−（１−ナフチル）−Ｎ−フェニル−アミノ）−クオーターフェニル、４，４’，４”−トリス（Ｎ−（１−ナフチル）−Ｎ−フェニル−アミノ）トリフェニルアミン又はＮ，Ｎ’−ジフェニル−Ｎ，Ｎ’−ビス（４’−（Ｎ，Ｎ’−ビス（ナフチル−１−イル）−アミノ）−ビフェニル−４−イル）−ベンジジンである上記４５．に記載の方法。
５０．
該トリアリールメタン又はビフェニルは、ビス（４−Ｎ，Ｎ−ジアルキルアミノ−２−メチルフェニル）フェニルメタン又は４，４’−ビス（２，２−ジフェニル−エテン−１−イル）−ビフェニルである上記４５．に記載の方法。
５１．
該ジエン又はジエノンは、１，１，４，４−テトラフェニル−ブタジエン、４，４’−（１，２−エタンジイリデン）−ビス（２，６−ジメチル−２，５−シクロヘキサジエン−１−オン）、２−（１，１−ジメチルエチル）−４−［３−（１，１−ジメチルエチル）−５−メチル−４−オキソ−２，５−シクロヘキサ−ジエン−１−イリデン］−６−メチル−２，５−シクロヘキサジエン−１−オン、２，６−ビス（１，１−ジメチルエチル）４−［３，５−ビス（１，１−ジメチルエチル）４−オキソ−２，５−シクロヘキサ−ジエン−１−イリデン］−２，５−シクロヘキサジエン−１−オン又は４，４’−（１，２−エタンジイリデン）−ビス（２，６−（１，１−ジメチル−エチル）２，５−シクロヘキサジエン−１−オン）である上記４５．に記載の方法。
５２．
該トリアゾールは、３，５−ビス（４−ｔｅｒｔ−フェニル）−４−フェニル−トリアゾール又は３−（４−ビフェニルイル）−４−フェニル−５−ｔｅｒｔ−ブチルフェニル−１，２，４−トリアゾールである上記４５．に記載の方法。
５３．
該金属フタロシアニン又はナフタロシアニンは、Ｃｕフタロシアニン、Ｃｕナフタロシアニン又はそれらのアルキル化誘導体である上記４５．に記載の方法。
５４．
該電荷輸送材料は、電子輸送材料である上記４１．に記載の方法。
５５．
該電子輸送材料は、フルオレノン、ニトロ化合物、ニトリル化合物、それらのオリゴマー又はポリマー誘導体及びそれらの混合物に一般的に分類される電子不足化合物から成る群から選択される上記５４．に記載の方法。
５６．
該電子輸送材料は、２，４，７−トリニトロ−９−フルオレノン、２−（１，１−ジメチルブチル）−４，５，７−トリニトロ−９−フルオレノン、（４−ブトキシカルボニル−９−フルオレニリデン）マロン酸ニトリル、２，６−ジ−ｔｅｒｔ−ブチル−４−ジシアノメチレン−４−Ｈ−チオピラン−１，１−ジオキサイド、２−（４−（１−メチル−エチル）−フェニル）−６−フェニル−４Ｈ−チオピラン−４−イリデン］−プロパンジニトリル−１，１−ジオキサイド又は２−フェニル−６−メチルフェニル−４−ジシアノメチレン−４−Ｈ−チオピラン−１，１−ジオキサイド又は７，７，８，８−テトラクシアノンキノジメタンである上記５５．に記載の方法。
５７．
電荷輸送材料を含んで成る電極保護層組成物。
５８．
該電荷輸送材料は、ホール輸送材料又は電子輸送材料である上記５７．に記載の組成物。
５９．
該電荷輸送材料は、４−（ジシアノメチレン）−２−メチル−６−（ジュロリジン−４−イル−ビニル）−４Ｈ−ピラン、ビス（２−２−ヒドロキシフェニル）−ベンズ−１，３−チアゾラト）−Ｚｎコンプレックス、ビス（２−（２−ヒドロキシフェニル）−ベンズ−１，３−オキサジアゾールエート）−Ｚｎコンプレックス、トリス（８−ヒドロキシ−キノリナト）−Ａｌコンプレックス、トリス（８−ヒドロキシ−４−メチル−キノリナト）−Ａｌコンプレックス又はトリス（５−クロロ−８−ヒドロキシ−キノリナト）−Ａｌコンプレックスである上記５７．に記載の組成物。
６０．
熱可塑性物質、熱硬化性物質又はそれらの前駆体及び電荷輸送材料を含んで成るプライマー層組成物である上記５７．に記載の組成物。
６１．
該熱可塑性物質又は熱硬化性物質は、ポリビニルブチラール、セルロースアセテートブチレート、ポリ（アルキルアクリレート）、ポリ（アルキルメタクリレート）、ポリエーテル、ポリウレタン、ポリアミド、ポリエステル、ポリカーボネート、多官能価アクリレート又はメタクリレート、ビニルベンゼン、ビニルエーテル、エポキサイド及びそれらのオリゴマー又はポリマー及びそれらの混合物から成る群から選択される上記６０．に記載の組成物。
６２．
ポリマー材料と電荷輸送材料を含んで成るシーリング層組成物である上記５７．に記載の組成物。
６３．
該ポリマー材料は、熱可塑性エラストマー、多価アクリレート又はメタクリレート、シアノアクリレート、多価ビニル、多価エポキサイド、多価イソシアネート、多価アリル及び架橋可能な官能基を含むオリゴマー又はポリマー及びそれらの混合物から成る群から選択される上記６２．に記載の組成物。
６４．
接着性物質と電荷輸送材料を含んで成る接着層組成物である上記５７．に記載の組成物。
６５．
該接着性物質は、アクリル、スチレン−ブタジエンコポリマー、スチレン−ブタジエン−スチレンブロックコポリマー、スチレン−イソプレン−スチレンブロックコポリマー、ポリビニルブチラール、セルロースアセテートブチレート、ポリビニルピロリドン、ポリウレタン、ポリアミド、エチレン−ビニルアセテートコポリマー、エポキサイド、多官能価アクリレート、ビニル、ビニルエーテル及びそれらのオリゴマー、ポリマー及びコポリマー及びそれらの混合物から成る群から選択される上記６４．に記載の組成物。
６６．
該電荷輸送材料は、電極保護層の全固形分を基準として０．１〜３０重量％の量である上記５７．に記載の組成物。
６７．
該電荷輸送材料は、電極保護層の全固形分を基準として２〜２０重量％の量である上記６６．に記載の組成物。
６８．
電気泳動ディスプレーの性能を向上させるための、高吸光度染料又は顔料又は導電性粒子又は電荷輸送材料又はそれらの組み合わせの使用。
６９．
高吸光度染料又は顔料又は導電性粒子又は電荷輸送材料又はそれらの組み合わせを含んで成る組成物から形成される少なくとも一の電極保護層を含む電気泳動ディスプレー。
７０．
マイクロカップ技術で製造された上記６９．に記載の電気泳動ディスプレー。